(57)【特許請求の範囲】
【請求項１】
パルプモールド構造体の製造方法であって、
パルプモールドよりなる本体を準備する準備工程と、
前記本体の少なくとも一方面の全体となる第１の特定個所を、第１の保護層の厚みを規定するための第１の空間を介して覆うように第１の金型を設置すると共に、前記第１の金型内で、２液混合型又は湿気硬化型の発泡性樹脂からなる第１の発泡性樹脂を前記第１の空間に充満させるように発泡させて前記本体の前記一方面の全体に第１の保護層を一体的に形成する発泡工程とを備え、
前記発泡工程は、
前記第１の特定個所を前記第１の空間を介して覆うように前記第１の金型を配置する工程と、
前記第１の金型内に前記第１の発泡性樹脂を注入する工程とを含む、パルプモールド構造体の製造方法。
【請求項２】
前記準備工程は、
前記本体の一方面の一部に第１の機能材が設置される工程を含む、請求項１記載のパルプモールド構造体の製造方法。
【請求項３】
前記準備工程は、
前記第１の空間を形成する前記第１の特定個所に対向する前記第１の金型の面の少なくとも一部に第２の機能材が設置される工程を含む、請求項１又は請求項２記載のパルプモールド構造体の製造方法。
【請求項４】
前記発泡工程は、
前記本体の他方面の少なくとも一部となる第２の特定個所を第２の空間を介して覆うように第２の金型を配置すると共に、前記第２の金型内で第２の発泡性樹脂を前記第２の空間に充満させるように発泡させて前記本体に第２の保護層を一体的に形成する工程を含む、請求項１から請求項３のいずれかに記載のパルプモールド構造体の製造方法。
【発明の詳細な説明】
【技術分野】
【０００１】
この発明はパルプモールド構造体の製造方法に関し、特に容器や包装材等に用いられるパルプモールド構造体の製造方法に関するものである。
【背景技術】
【０００２】
近年、環境問題への対応のために食品トレー等の容器や包装材等の紙化が進んでおり、以下のようなものが提案されている。
【０００３】
図１４は、従来のパルプモールド構造体からなる容器の外観形状を示す斜視図である。
【０００４】
図を参照して、容器７０は、葦やサトウキビから得られる非木材素材から形成される厚さ約０．８ｍｍのパルプモールドよりなり上方が開放された容器形状を有する本体７１と、本体７１の内面全体を覆うように貼り付けられたフィルム７２とを備える。
【０００５】
フィルム７２は、熱可塑性を有する無延伸ポリプロピレン（ＣＰＰ）からなるものであり、本体７１の内面側の面に図示しない接着層を有する。
【０００６】
図１５は、図１４で示した容器の製造工程を示した模式図である。
【０００７】
まず、図１５の（１）を参照して、本体７１を準備する。
【０００８】
次に、図１５の（２）を参照して、鉄、ステンレス、アルミニウム合金、真鍮又は樹脂よりなる金型８１に図１５の（１）で示した本体７１を挿入した後、ヒーター８４で熱したフィルム７２を、金型８１に形成された吸引孔８２を介して本体７１の内面全体に向かって吸引する。
【０００９】
すると、図１５の（３）を参照して、上述した本体７１の内面側の面に有する接着層７５を介して、フィルム７２が本体７１の内面全体を覆うようにして本体７１に貼り付く。最後に、フィルム７２が貼り付いた本体７１の外周を、図示しないトムソン刃やタガネ等で所定の寸法にカットして、容器７０の製造工程を終了する。
【００１０】
このようにして製造された容器７０は、容器７０全体に占める紙の割合が５１％を超えるものであるため紙容器として処理され、容器等の紙化に対応できるものとなっている。しかし、容器７０は、紙容器の中では断熱効果があるものではあるが、ポリスチレンペーパー（ＰＳＰ）と比較すると断熱効果が不十分であり、熱湯を注いだり、レンジを用いて温めたりした場合に効果的とは言えない。
【００１１】
尚、容器の側面に段ボール原紙等からなる断熱材を巻いて容器の断熱効果を向上させるものは提案されているが、そのようなものは一体性に欠け、又、容器の一部における断熱効果を向上させるに留まる。
【００１２】
そこで、特許文献１に示されているような断熱性パルプモールドの製造方法が提案されている。
【００１３】
図１６は、このような断熱性パルプモールドの製造方法を用いた容器の製造工程を示した模式図である。
【００１４】
まず、図１６の（１）及び図１５の（３）を参照して、台座８６に容器７０の内面を密着させるようにして、容器７０を台座８６にセットする。
【００１５】
次に、図１６の（２）を参照して、台座８６にセットされた容器７０の一方面に熱膨張性発泡材７４を吹き付ける。
最後に、図１６の（２）及び図１６の（３）を参照して、例えば図示しないオーブンで容器７０を加熱乾燥して、熱膨張性発泡材７４を発泡させ、発泡層７５を形成する。このようにすると、発泡層７５により容器７０の一方面の断熱効果が高まる。
【先行技術文献】
【特許文献】
【００１６】
【特許文献１】特開２００２−１３８３９９号公報
【発明の概要】
【発明が解決しようとする課題】
【００１７】
しかし、上記のような熱膨張性発泡材７４は何ものにも拘束されていないから発泡が自由に行われ、自由な発泡により形成された発泡層７５は不規則な凸凹が生じるものとなる。その結果、容器７０は、全体としては安定性やさわり心地、意匠性の悪いものとなっていた。
【００１８】
この発明は、上記のような課題を解決するためになされたもので、用途に応じたパルプモールド構造体が容易に製造できるパルプモールド構造体の製造方法を提供することを目的とする。
【課題を解決するための手段】
【００１９】
上記の目的を達成するために、請求項１記載の発明は、パルプモールド構造体の製造方法であって、パルプモールドよりなる本体を準備する準備工程と、本体の少なくとも一方面の全体となる第１の特定個所を、第１の保護層の厚みを規定するための第１の空間を介して覆うように第１の金型を設置すると共に、第１の金型内で、２液混合型又は湿気硬化型の発泡性樹脂からなる第１の発泡性樹脂を第１の空間に充満させるように発泡させて本体の一方面の全体に第１の保護層を一体的に形成する発泡工程とを備え、発泡工程は、第１の特定個所を第１の空間を介して覆うように第１の金型を配置する工程と、第１の金型内に第１の発泡性樹脂を注入する工程とを含むものである。
【００２０】
このように構成すると、第１の発泡性樹脂は、２液混合型又は湿気硬化型の発泡性樹脂からなるものである。又、本体の一方面が第１の保護層により完全に覆われる。更に、発泡性樹脂の周囲への飛散が防止できる。
【００２５】
請求項２記載の発明は、請求項１記載の発明の構成において、準備工程は、本体の一方面の一部に第１の機能材が設置される工程を含むものである。
【００２６】
このように構成すると、本体と第１の保護層との間に第１の機能材が保持される。
【００２７】
請求項３記載の発明は、請求項１又は請求項２記載の発明の構成において、準備工程は、第１の空間を形成する第１の特定個所に対向する第１の金型の面の少なくとも一部に第２の機能材が設置される工程を含むものである。
【００２８】
このように構成すると、第１の保護層を形成する工程において第２の機能材が第１の保護層に接着する。
【００２９】
請求項４記載の発明は、請求項１から請求項３のいずれかに記載の発明の構成において、発泡工程は、本体の他方面の少なくとも一部となる第２の特定個所を第２の空間を介して覆うように第２の金型を配置すると共に、第２の金型内で第２の発泡性樹脂を第２の空間に充満させるように発泡させて本体に第２の保護層を一体的に形成する工程を含むものである。
【００３０】
このように構成すると、所望の形状の保護層を本体の両面の所望の位置に形成できる。
【発明の効果】
【００４３】
以上説明したように、請求項１記載の発明は、第１の発泡性樹脂は、２液混合型又は湿気硬化型の発泡性樹脂からなるものであるので、加熱しなくても硬化させることができる。又、本体の一方面が第１の保護層により完全に覆われるので、パルプ面への汚れの付着及び浸透防止が可能となるパルプモールド構造体を製造することができると共にパルプモールドよりなる本体からの紙粉の発生が抑制される。更に、発泡性樹脂の周囲への飛散が防止できるので、安定した製造方法となる。
【００４６】
請求項２記載の発明は、請求項１記載の発明の効果に加えて、本体と第１の保護層との間に第１の機能材が保持されるので、パルプモールド構造体に第１の機能材の機能を付加できる。
【００４７】
請求項３記載の発明は、請求項１又は請求項２記載の発明の効果に加えて、第１の保護層を形成する工程において第２の機能材が第１の保護層に接着するので、第２の機能材の別途の接着工程が不要となる。
【００４８】
請求項４記載の発明は、請求項１から請求項３のいずれかに記載の発明の効果に加えて、所望の形状の保護層を本体の両面の所望の位置に形成できるので、パルプモールド構造体の用途がより広がる。
【図面の簡単な説明】
【００５５】
【図１】この発明の第１の実施の形態によるパルプモールド構造体からなる容器の外観形状を示す斜視図である。
【図２】図１で示したＩＩ−ＩＩラインの端面図である。
【図３】図１で示した容器の製造方法における本体の準備工程と、発泡工程の一部である第１の発泡性樹脂の塗布工程とを示す模式図である。
【図４】図３で示した工程以降の発泡工程を示す模式図である。
【図５】この発明の第２の実施の形態によるパルプモールド構造体からなる容器の製造方法における本体の準備工程と、発泡工程の一部である第１の金型の配置工程とを示す模式図である。
【図６】図５で示した工程以降の発泡工程を示す模式図である。
【図７】この発明の第３の実施の形態によるパルプモールド構造体からなる容器の製造方法における本体の準備工程と、発泡工程の一部である第１の発泡性樹脂の塗布工程とを示す模式図である。
【図８】図７で示した工程以降の発泡工程を示す模式図である。
【図９】この発明の第４の実施の形態によるパルプモールド構造体からなる容器の製造方法における本体の準備工程と、発泡工程の一部である第１の発泡性樹脂の塗布工程とを示す模式図である。
【図１０】図９で示した工程以降の発泡工程を示す模式図である。
【図１１】この発明の第５の実施の形態によるパルプモールド構造体からなる容器の製造方法を示す模式図であって、第１の実施の形態による容器の図４に対応する図である。
【図１２】この発明の第６の実施の形態によるパルプモールド構造体からなる包装材の製造方法における発泡工程の一部である第１の発泡性樹脂及び第２の発泡性樹脂の塗布工程と、工程第１の金型及び第２の金型の配置工程とを示す模式図である。
【図１３】図１２で示した工程以降の発泡工程を示す模式図である。
【図１４】従来のパルプモールド構造体からなる容器の外観形状を示す斜視図である。
【図１５】図１４で示した容器の製造工程を示した模式図である。
【図１６】特許文献１に示す断熱性パルプモールドの製造方法を用いた容器の製造工程を示した模式図である。
【発明を実施するための形態】
【００５６】
図１は、この発明の第１の実施の形態によるパルプモールド構造体からなる容器の外観形状を示す斜視図であり、図２は、図１で示したＩＩ−ＩＩラインの端面図である。
【００５７】
これらの図を参照して、容器１０（パルプモールド構造体）は、葦やサトウキビから得られる非木材素材から形成される厚さ約０．８ｍｍのパルプモールドよりなり上方が開放された容器形状を有する本体１１と、本体１１の外面（一方面）全体を覆うように形成された第１の保護層１５と、本体１１の内面（他方面）全体を覆うように貼り付けられたフィルム１２とを備える。
【００５８】
第１の保護層１５は、発泡倍率約３０倍の１液湿気硬化発泡ウレタン（商品名：ニューアワフォーム、製造者：ジェフコム株式会社）からなる後述する第１の発泡性樹脂を厚さ約１．７ｍｍに発泡させたものよりなる。
【００５９】
フィルム１２は、熱可塑性を有する無延伸ポリプロピレン（ＣＰＰ）からなるものであり、本体１１の他方面側の面に有する図示しない接着層を介して、従来の容器の図１５の（２）にて示した方法によって本体１１に貼り付けられている。
【００６０】
このように構成すると、本体１１の一方面が第１の保護層１５に、本体１１の他方面がフィルム１２によりそれぞれ完全に覆われるので、パルプモールドよりなる本体１１からの紙粉の発生が抑制される。
【００６１】
図３は、図１で示した容器の製造方法における本体の準備工程と、発泡工程の一部である第１の発泡性樹脂の塗布工程とを示す模式図であり、図４は、図３で示した工程以降の発泡工程を示す模式図である。
【００６２】
まず、図３の（１）を参照して、フィルム１２が貼り付けられた本体１１を、フィルム１２の面が台座８６に密着するようにして、台座８６にセットする。
【００６３】
次に、図３の（２）を参照して、台座８６にセットされた本体１１の一方面の全体に第１の発泡性樹脂１４を吹き付けて塗布する。尚、第１の発泡性樹脂１４は本体１１の一方面に対し、１６ｍｇ／ｃｍ２の割合で塗布される。
【００６４】
次に、図４の（１）を参照して、図３の（２）で示した第１の発泡性樹脂１４が塗布された個所（第１の特定個所）を第１の空間２４を介して覆うように第１の金型２１を設置する。このようにすると、第１の金型２１の設置前に第１の発泡性樹脂１４の塗布状態が目視できるので、第１の発泡性樹脂１４の発泡状態が制御できる。尚、第１の金型２１と台座８６とのクリアランスは２．５ｍｍの間隔に設定されている。このように構成したことによる効果は後述する。
【００６５】
次に、図４の（１）及び（２）を参照して、第１の金型２１及び台座８６の温度を６０℃に設定し、第１の金型２１内で、第１の発泡性樹脂１４を第１の空間２４に充満させるように発泡させる。尚、発泡時間は１０分とする。すると、第１の発泡性樹脂１４の発泡は第１の空間２４によって拘束され、又、上述のように、第１の金型２１と台座８６とのクリアランスが２．５ｍｍに、本体１１の厚さが約０．８ｍｍに設定されているから、厚さ約１．７ｍｍの第１の保護層１５が本体１１に一体的に形成されていく。
【００６６】
最後に、図４の（３）を参照して、第１の金型２１を除去し、本体１１を台座８６から外して、容器１０の製造工程を終了する。
【００６７】
このようにすると、所望の第１の保護層１５を本体１１の所望の位置に形成できるため、用途に応じた容器１０が容易に製造できる。例えば、第１の保護層１５を形成することにより所望の位置の断熱性、耐水性や緩衝性を向上させた容器１０が製造できる。又、第１の保護層１５で本体１１の一方面を全て覆うことにより、パルプ面への汚れの付着及び浸透防止が可能となる容器１０を製造することができる。更には、第１の金型２１の表面を平滑にすることにより第１の保護層１５の表面全体を平滑にできるため、意匠性を向上させた容器１０の製造も可能である。
【００６８】
又、このように発泡を拘束すると、本体１１と第１の発泡性樹脂１４との隙間が埋め尽くされやすくなるから、本体１１と第１の保護層１５との間に隙間が生じにくくなる。
【００６９】
更に、第１の発泡性樹脂１４は通常の発泡時よりもより本体１１に押し付けられるようにして発泡するから、第１の保護層１５の本体１１に対する剥離強度は、発泡が拘束されない状態の第１の発泡性樹脂１４により形成された発泡層の本体１１に対する剥離強度よりも大きくなる。尚、剥離強度についてはＪＩＳ  Ｋ  ６８５４−２に規定のはく離接着強さ試験方法に準じた方法（第１の発泡性樹脂１４を発泡させたものよりなる発泡層は強度が弱いため、測定にあたっては、本体１１を構成するパルプモールドの表面に発泡層を形成してその一部を剥がし、その状態の発泡層の表面の全体にセロテープ（セロテープは登録商標です）を貼り付けて一体化させ、セロテープを１８０°折り返して引っ張ることにより、パルプモールドと発泡層との間の接着強度を測定）にて測定したところ、第１の金型２１を使用して形成した発泡層とパルプモールドとの接着強度は１０．５２Ｎ／２０ｍｍ以上であったのに対し、自由に発泡させて形成した発泡層とパルプモールドとの接着強度は８．９５Ｎ／２０ｍｍという差が認められた。
【００７０】
即ち、本体１１と第１の保護層１５との密着力が自由発泡のものに比べて高くなるので、容器１０の品質が向上する。
【００７１】
図５は、この発明の第２の実施の形態によるパルプモールド構造体からなる容器の製造方法における本体の準備工程と、発泡工程の一部である第１の金型の配置工程とを示す模式図であり、図６は、図５で示した工程以降の発泡工程を示す模式図である。
【００７２】
まず、図５の（１）を参照して、フィルム１２が貼り付けられた本体１１（フィルム１２及び本体１１の構成は第１の実施の形態の図１の説明にて示したものと同様）を、フィルム１２の面が台座８６に密着するようにして、台座８６にセットする。
【００７３】
次に、図５の（２）を参照して、後述する第１の保護層１５が形成される予定の個所（第１の特定個所）を第１の空間２４を介して覆うように第１の金型２１を設置する。尚、第１の金型２１には、後に第１の発泡性樹脂１４（第１の発泡性樹脂１４は第１の実施の形態の図１の説明にて示したものと同様）を注入するための注入孔２２が形成されている。又、第１の金型２１と台座８６とのクリアランスは２．５ｍｍの間隔に設定されている。このように構成したことによる効果は後述する。
【００７４】
次に、図６の（１）を参照して、注入孔２２を介して第１の金型２１内に第１の発泡性樹脂１４を注入する。尚、第１の発泡性樹脂１４は本体１１の一方面に対し１６ｍｇ／ｃｍ２の割合で注入される。このようにすると、第１の発泡性樹脂１４の周囲への飛散が防止できるため、安定した製造方法となる。
【００７５】
次に、図６の（１）及び（２）を参照して、第１の金型２１及び台座８６の温度を６０℃に設定し、第１の金型２１内で、第１の発泡性樹脂１４を第１の空間２４に充満させるように発泡させる。尚、発泡時には、注入孔２２の第１の空間２４側の開口２３を閉鎖する。又、発泡時間は１０分とする。すると、第１の発泡性樹脂１４の発泡は第１の空間２４によって拘束され、又、上述のように、第１の金型２１と台座８６とのクリアランスが２．５ｍｍに、本体１１の厚さが約０．８ｍｍに設定されているから、厚さ約１．７ｍｍの第１の保護層１５が本体１１に一体的に形成されていく。
【００７６】
最後に、図６の（３）を参照して、第１の金型２１を除去し、本体１１を台座８６から外して、容器１０の製造工程を終了する。尚、このようにして製造された容器１０は、第１の実施の形態の図１にて示した容器１０と基本的に変わらないものである。
【００７７】
図７は、この発明の第３の実施の形態によるパルプモールド構造体からなる容器の製造方法における本体の準備工程と、発泡工程の一部である第１の発泡性樹脂の塗布工程とを示す模式図であり、図８は、図７で示した工程以降の発泡工程を示す模式図である。
【００７８】
まず、図７の（１）を参照して、底部３１と、底部３１に接続され上方に立ち上がる側壁部３２とからなる容器１０形状を有する本体１１の底部３１の外面（一方面）側の一部にアルミ箔よりなる第１の機能材１８を設置する。尚、本体１１の内面（他方面）にはフィルム１２が貼り付けられている（その他の本体１１の構成及びフィルム１２の構成は第１の実施の形態の図１の説明にて示したものと同様）。
【００７９】
次に、図７の（２）を参照して、フィルム１２の面が台座８６に密着するようにして、第１の機能材１８が設置された本体１１を台座８６にセットする。
【００８０】
次に、図７の（３）を参照して、第１の機能材１８を覆うようにして本体１１の一方面の全体に第１の発泡性樹脂１４（第１の発泡性樹脂１４は第１の実施の形態の図１の説明にて示したものと同様）を吹き付けて塗布する。尚、第１の発泡性樹脂１４は本体１１の一方面に対し１６ｍｇ／ｃｍ２の割合で本体１１の一方面に塗布される。
【００８１】
次に、図８の（１）を参照して、図７の（３）で示した第１の発泡性樹脂１４が塗布された個所（第１の特定個所）を第１の空間２４を介して覆うように第１の金型２１を設置する。尚、第１の金型２１と台座８６とのクリアランスは２．５ｍｍの間隔に設定されている。このように構成したことによる効果は後述する。
【００８２】
次に、図８の（１）及び（２）を参照して、第１の金型２１及び台座８６の温度を６０℃に設定し、第１の金型２１内で、第１の発泡性樹脂１４を第１の空間２４に充満させるように発泡させる。尚、発泡時間は１０分とする。すると、第１の発泡性樹脂１４の発泡は第１の空間２４によって拘束され、又、上述のように、第１の金型２１と台座８６とのクリアランスが２．５ｍｍに、本体１１の厚さが約０．８ｍｍに設定されているから、厚さ約１．７ｍｍの第１の保護層１５が、第１の機能材１８を封入しつつ本体１１に一体的に形成されていく。
【００８３】
最後に、図８の（３）を参照して、第１の金型２１を除去し、本体１１を台座８６から外して、容器１０の製造工程を終了する。
【００８４】
このようにすると、機能材１８が第１の保護層１５を介して本体１１に強固に取付けられ、本体１１と第１の保護層１５との間に第１の機能材１８が保持されるので、容器１０に第１の機能材１８の機能を付加できる。言い換えれば、このようにして製造された容器１０は本体１１と第１の保護層１５との間に封入された第１の機能材１８を更に備えたものとなり、容器１０は第１の機能材１８の機能が付加されたものとなる。更に、第１の機能材１８としてアルミ箔が容器１０の底部３１の外面側に固定されるから、容器１０は電磁調理器による加熱に対応できるパルプモールド容器１０となる。
【００８５】
図９は、この発明の第４の実施の形態によるパルプモールド構造体からなる容器の製造方法における本体の準備工程と、発泡工程の一部である第１の発泡性樹脂の塗布工程とを示す模式図であり、図１０は、図９で示した工程以降の発泡工程を示す模式図である。
【００８６】
まず、図９の（１）を参照して、フィルム１２が貼り付けられた本体１１（フィルム１２及び本体１１の構成は第１の実施の形態の図１の説明にて示したものと同様）を、フィルム１２の面が台座８６に密着するようにして、台座８６にセットする。
【００８７】
次に、図９の（２）を参照して、本体１１の一方面に第１の発泡性樹脂１４（第１の発泡性樹脂１４は第１の実施の形態の図１の説明にて示したものと同様）を吹き付けて塗布する。尚、第１の発泡性樹脂１４は本体１１の一方面に対し１６ｍｇ／ｃｍ２の割合で本体１１の一方面に塗布される。
【００８８】
次に、図９の（２）及び（３）を参照して、第１の発泡性樹脂１４が塗布された個所（第１の特定個所）を第１の空間２４を介して覆うように第１の金型２１を設置する。尚、第１の金型２１は、その設置に先立ち、第１の空間２４を形成する第１の特定個所に対向する第１の金型２１の面に、輪形状に形成された印刷紙スリーブよりなる第２の機能材１９が設置される工程が行われたものである。又、第１の金型２１と台座８６とのクリアランスは２．５ｍｍの間隔に設定されている。このように構成したことによる効果は後述する。
【００８９】
次に、図９の（３）及び図１０の（１）を参照して、第１の金型２１及び台座８６の温度を６０℃に設定し、第１の金型２１内で、第１の発泡性樹脂１４を第１の空間２４に充満させるように発泡させる。尚、発泡時間は１０分とする。すると、第１の発泡性樹脂１４の発泡は第１の空間２４によって拘束され、又、上述のように、第１の金型２１と台座８６とのクリアランスが２．５ｍｍに、本体１１の厚さが約０．８ｍｍに設定されているから、厚さ約１．７ｍｍの第１の保護層１５が、第２の機能材１９を自身に一体的に接着させつつ本体１１に一体的に形成されていく。
【００９０】
最後に、図１０の（２）を参照して、第１の金型２１を除去し、本体１１を台座８６から外して、容器１０の製造工程を終了する。
【００９１】
このようにすると、第１の保護層１５を形成する工程において第２の機能材１９が第１の保護層１５に接着するため、第２の機能材１９の別途の接着工程が不要となる。
【００９２】
又、このようにして製造された容器１０は第１の保護層１５の表面において、第１の保護層１５と一体的に接着している第２の機能材１９を更に備えたものとなり、第２の機能材１９と第１の保護層１５とが一体化するものとなるから、意匠性が向上したものとなる。
【００９３】
図１１は、この発明の第５の実施の形態によるパルプモールド構造体からなる容器の製造方法を示す模式図であって、第１の実施の形態による容器の図４に対応する図である。
【００９４】
図１１の（１）を参照して、第１の空間２４が本体１１の一方面に対し凹凸を有する形状になるように形成された第１の金型２１を設置する。尚、他の構成要素は第１の実施の形態による容器１０の製造方法に用いたものと同一であるため、ここでの説明は繰り返さない。
【００９５】
次に、図１１の（１）及び（２）を参照して、第１の金型２１及び台座８６の温度を６０℃に設定し、第１の金型２１内で、第１の発泡性樹脂１４を第１の空間２４に充満させるように発泡させる。尚、発泡時間は１０分とする。すると、第１の発泡性樹脂１４の発泡は上述のように形成された第１の金型２１の第１の空間２４によって拘束されるから、凹凸形状を有する第１の保護層１５が本体１１に一体的に形成されていく。
【００９６】
最後に、図１１の（３）を参照して、第１の金型２１を除去し、本体１１を台座８６から外して、容器１０の製造工程を終了する。
【００９７】
このようにすると、所望の形状の第１の保護層１５を本体１１の所望の位置に形成できるため、用途に応じた容器１０が容易に製造できる。例えば、第１の保護層１５による滑り止めが形成された容器１０や、第１の保護層１５に所望の刻印が形成された容器１０の製造が可能となる。
【００９８】
図１２は、この発明の第６の実施の形態によるパルプモールド構造体からなる包装材の製造方法における発泡工程の一部である第１の発泡性樹脂及び第２の発泡性樹脂の塗布工程と、工程第１の金型及び第２の金型の配置工程とを示す模式図であり、図１３は、図１２で示した工程以降の発泡工程を示す模式図である。
【００９９】
まず、図１２の（１）を参照して、葦やサトウキビから得られる非木材素材から形成される厚さ約０．８ｍｍのパルプモールドよりなり上方が開放された容器形状を有する本体１１の外面（一方面）の全体に第１の発泡性樹脂１４を、本体１１の内面（他方面）の一部に第２の発泡性樹脂１６をそれぞれ吹き付けて塗布する。尚、第１の発泡性樹脂１４及び第２の発泡性樹脂１６は第１の実施の形態の図１の説明にて示した第１の発泡性樹脂１４と同様のものとする。第１の発泡性樹脂１４は本体１１の一方面に対し、第２の発泡性樹脂１６は本体１１の他方面に対し、それぞれ１６ｍｇ／ｃｍ２の割合で塗布される。
【０１００】
次に、図１２の（１）及び（２）を参照して、第１の発泡性樹脂１４が塗布された個所（第１の特定個所）を第１の空間２４を介して覆うように第１の金型２１を設置する。又、第２の発泡性樹脂１６が塗布された個所（第２の特定個所）を第２の空間２７を介して覆うように第２の金型２６を設置する。尚、第１の金型２１と第２の空間２７を形成する個所を除く第２の金型２６とのクリアランスは２．５ｍｍの間隔に設定されている。又、第１の金型２１と第２の空間２７を形成する個所における第２の金型２６とのクリアランスは４．２ｍｍの間隔に設定されている。このように構成したことによる効果は後述する。
【０１０１】
次に、図１２の（２）及び図１３の（１）を参照して、第１の金型２１及び第２の金型２６の温度を６０℃に設定し、第１の金型２１内で第１の発泡性樹脂１４を第１の空間２４に充満させるように、第２の金型２６内で第２の発泡性樹脂１６を第２の空間２７に充満させるように、それぞれ発泡させる。尚、発泡時間は１０分とする。すると、第１の発泡性樹脂１４の発泡は第１の空間２４によって拘束され、又、上述のように、第１の金型２１と第２の空間２７を形成する個所を除く第２の金型２６とのクリアランスが２．５ｍｍに、本体１１の厚さが約０．８ｍｍに設定されているから、厚さ約１．７ｍｍの第１の保護層１５が本体１１の一方面に一体的に形成されていく。
【０１０２】
第２の発泡性樹脂１６の発泡も第２の空間２７によって拘束され、又、上述のように、第１の金型２１と第２の空間２７を形成する個所における第２の金型２６とのクリアランスが４．２ｍｍに、本体１１の厚さが約０．８ｍｍに、第１の保護層１５の厚みが約１．７ｍｍに設定されているから、厚さ約１．７ｍｍの第２の保護層１７が本体１１の他方面に一体的に形成されていく。
【０１０３】
最後に、図１３の（３）を参照して、第１の金型２１及び第２の金型２６を除去し、包装材４０の製造工程を終了する。
【０１０４】
このようにすると、第２の発泡性樹脂１６は通常の発泡時よりもより本体１１に押し付けられるようにして発泡するから、このようにして製造された包装材４０は、本体１１に対する剥離強度が、発泡が拘束されない状態の第２の発泡性樹脂１６により形成された発泡層のよりも大きい剥離強度を有する第２の保護層１７を備えるものとなる。
【０１０５】
又、所望の形状の保護層を本体１１の両面の所望の位置に形成できるので、包装材４０の用途がより広がる。
【０１０６】
尚、上記の各実施の形態では、第１の発泡性樹脂及び第２の発泡性樹脂は特定の発泡性樹脂としていたが、他の発泡性樹脂であってもよい。例えば、熱発泡型のものでもよく、好ましくは、２液混合型又は湿気硬化型の発泡性樹脂である。
【０１０７】
又、上記の各実施の形態では、第１の発泡性樹脂及び第２の発泡性樹脂の発泡方法は特定の温度、特定の時間によるものであったが、他の方法であってもよい。
【０１０８】
更に、上記の各実施の形態では、第１の発泡性樹脂及び第２の発泡性樹脂は特定の塗布割合にて塗布されるものであったが、構造体全体における紙の割合が、紙として処理される５１％以上であれば他の塗布割合にて塗布されてもよい。
【０１０９】
更に、上記の各実施の形態では、第１の発泡性樹脂及び第２の発泡性樹脂は均一に塗布されるものであったが、特定個所に対応する第１の空間又は第２の空間の形状等によって、場所によって塗布量を変化させてもよい。
【０１１０】
更に、上記の各実施の形態では、第１の特定個所は本体の一方面の全面であったが、一方面の少なくとも一部が第１の特定個所であればよい。
【０１１１】
更に、上記の第１の実施の形態、第３の実施の形態、第４の実施の形態、第５の実施の形態及び第６の実施の形態では、第１の発泡性樹脂及び第２の発泡性樹脂は吹き付けによる塗布が行われていたが、その他の方法、例えばディッピングにより塗布されてもよい。
【０１１２】
更に、上記の第２の実施の形態では、第１の発泡性樹脂をそのまま注入していたが、第１の発泡性樹脂の性質によっては、反応射出成形（ＲＩＭ）などの射出成形により第１の発泡性樹脂を注入してもよい。
【０１１３】
更に、上記の各実施の形態では、第１の空間及び第２の空間の形状が所定の形状になるように設定されていたが、他の形状になるように設定されていてもよい。
【０１１４】
更に、上記の各実施の形態では、第１の金型と台座との、又は、第１の金型と第２の金型とのクリアランスは特定寸法に設定されていたが、他の寸法に設定されていてもよい。
【０１１５】
更に、上記の各実施の形態では、本体は容器形状を有するものであったが、板状体等他の形状を有するものであってもよい。
【０１１６】
更に、上記の各実施の形態では、本体は所定寸法に設定されていたが、他の寸法に設定されていてもよい。
【０１１７】
更に、上記の第１から第５の実施の形態の各々では、容器は他方面の全面に貼り付けられたフィルムを備えるものであったが、フィルムは無くてもよく、コーティング処理等別の処理がなされてもよい。
【０１１８】
更に、上記の第３の実施の形態では、第１の機能材は特定の機能材とされていたが、他の機能を有する機能材、例えばＩＣチップやマイクロ波を集中させる性質を持ったシート体等であってもよい。
【０１１９】
更に、上記の第３の実施の形態では、第１の機能材としてアルミ箔を採用したが、同様の機能を有する他の金属箔であってもよい。
【０１２０】
更に、上記の第４の実施の形態では、第２の機能材は特定の機能材とされていたが、他の機能を有する機能材であってもよい。
【０１２１】
更に、上記の第６の実施の形態では、第２の保護層は本体の他方面の一部に形成されていたが、他方面の全体に形成されていてもよい。そのようにする場合、第１の保護層と第２の保護層とは同時に形成せず、片方ずつ形成する。
【符号の説明】
【０１２２】
１０…容器
１１…本体
１２…フィルム
１４…第１の発泡性樹脂
１５…第１の保護層
１６…第２の発泡性樹脂
１７…第２の保護層
１８…第１の機能材
１９…第２の機能材
２１…第１の金型
２４…第１の空間
２６…第２の金型
２７…第２の空間
３１…底部
３２…側壁部
４０…包装材
尚、各図中同一符号は同一又は相当部分を示す。
【図１】
0006308606.tif 000002
【図２】
0006308606.tif 000003
【図３】
0006308606.tif 000004
【図４】
0006308606.tif 000005
【図５】
0006308606.tif 000006
【図６】
0006308606.tif 000007
【図７】
0006308606.tif 000008
【図８】
0006308606.tif 000009
【図９】
0006308606.tif 000010
【図１０】
0006308606.tif 000011
【図１１】
0006308606.tif 000012
【図１２】
0006308606.tif 000013
【図１３】
0006308606.tif 000014
【図１４】
0006308606.tif 000015
【図１５】
0006308606.tif 000016
【図１６】
0006308606.tif 000017